(57)【要約】  土台に対する適合性及び接着性を向上することができる歯科修復物及びその製造方法、並びに歯科修復用の陶材ペーストを提供することを目的とする。  セラミックスフレームと、セラミックスフレームの内面上に形成され、口腔内の土台の外面上に歯科用接着剤により接着させることができる陶材層とを備える歯科修復物である。セラミックスフレームが、酸化ジルコニウムセラミックスからなる態様、陶材層の内面が、シランカップリング処理されている態様などが好ましい。
2008023775.tif 000002
【特許請求の範囲】
【請求項１】
高強度セラミックスフレームと、少なくとも、前記セラミックスフレームの内面上に形成され、口腔内の支台歯の外面上に歯科用接着剤により接着させることができる陶材層とを備えることを特徴とする歯科修復物。
【請求項２】
高強度セラミックスフレームが酸化ジルコニウムセラミックスからなる、請求の範囲第１項に記載の歯科用修復物。
【請求項３】
陶材層が、セラミックスフレームに焼付け可能な材料からなる請求の範囲第１項から第２項のいずれかに記載の歯科修復物。
【請求項４】
陶材層が、無機酸化物からなる請求の範囲第１項から第３項のいずれかに記載の歯科修復物。
【請求項５】
陶材層が、ＳｉＯ２、Ａｌ２Ｏ３、ＺｒＯ２、ＴｉＯ２、及びＳｎＯ２の少なくとも１つを含む請求の範囲第１項から第４項のいずれかに記載の歯科修復物。
【請求項６】
陶材層が、主としてアルミノシリケートガラスからなる請求の範囲第１項から第５項のいずれかに記載の歯科修復物。
【請求項７】
陶材層の歯科用接着剤との接着面が、シランカップリング処理されている請求の範囲第１項から第６項のいずれかに記載の歯科修復物。
【請求項８】
陶材層が、支台歯との歯科用接着剤による接着強度を１５ＭＰａ以上にさせることができるものである、請求の範囲第１項から第７項のいずれかに記載の歯科修復物。
【請求項９】
前記セラミックスフレームの外面上に形成された他の陶材層をも有する、請求の範囲第１項から第８項のいずれかに記載の歯科修復物。
【請求項１０】
口腔内の支台歯の外面上に歯科用接着剤により接着される歯科修復物の製造方法であって、支台歯に適合した内面を有するセラミックスフレームを形成する形成工程と、前記セラミックスフレームの内面上に陶材層のペーストを塗布して焼き付ける焼付工程とを含むことを特徴とする歯科修復物の製造方法。
【請求項１１】
陶材層の歯科用接着剤との接着面にシランカップリング処理するシランカップリング処理工程をさらに含む請求の範囲第１０項に記載の歯科修復物の製造方法。
【請求項１２】
焼付工程において、陶材層のペーストを塗布した後に、前記陶材層のペーストの内面に耐火模型を挿入して焼き付ける請求の範囲第１０項から第１１項のいずれかに記載の歯科修復物の製造方法。
【請求項１３】
さらに、前記セラミックスフレームの外面上に陶材層のペーストを塗布して焼き付ける焼付工程を含む、請求の範囲第１０項から第１２項のいずれかに記載の歯科修復物の製造方法。
【請求項１４】
前記セラミックスフレームの内面上に塗布して焼き付ける陶材層のペーストを構成する物質の粒径が、前記セラミックスフレームの外面上に塗布して焼き付ける陶材層のペーストを構成する物質の粒径よりも小さい、請求の範囲第１３項に記載の歯科修復物の製造方法。
【請求項１５】
前記セラミックスフレームの内面上に塗布して焼き付ける陶材層のペーストの流動性が、前記セラミックスフレームの外面上に塗布して焼き付ける陶材層のペーストと同程度またはそれよりも高いものである、請求の範囲第１３項から第１４項のいずれかに記載の歯科修復物の製造方法。
【請求項１６】
歯科修復物における被塗布対象面上に塗布され、該被塗布対象面上に陶材層を形成するのに用いられ、主としてアルミノシリケートガラスからなることを特徴とする歯科修復物用の陶材ペースト。
【請求項１７】
被塗布対象面は、セラミックスフレームの内面を含む請求の範囲第１６項に記載の歯科修復物用の陶材ペースト。
【発明の詳細な説明】
【技術分野】
【０００１】
本発明は、歯科修復物及びその製造方法、並びに歯科修復物用の陶材ペーストに関し、特に、セラミックスフレームと、セラミックスフレームの外面上に形成された陶材層と、セラミックスフレームの内面上に形成され、口腔内の土台の外面上に歯科用接着剤により接着させることができる陶材層とを備える歯科修復物及びその製造方法、並びに歯科修復物用の陶材ペーストに関する。
【背景技術】
【０００２】
歯が欠損したり、喪失した場合、歯型模型に基づいて作製された裏打ち（フレーム）を口腔外で作製し、この作製された裏打ちに陶材を焼付けた歯科修復物（例えば、インレー、クラウン、ブリッジ等）を口腔内の支台歯（土台）に歯科用接着剤により接着することによって治療が行われる。図４に示すように、陶材４２が焼付けられる裏打ち４１として、土台４３に対する適合性及び強度的信頼性の高さから歯科用金属が従来から使用されている。また、最近では、天然歯と同じ色をした、いわゆる歯冠色（白色）の裏打ちが嗜好され、また、経時的な金属イオン溶出による歯茎の変色や金属アレルギーの問題等から、図５に示すような、陶材５２が焼付けられる裏打ち５１がメタルフリー（金属を使用しない）のオールセラミック歯科修復物が使用されるようになってきている（例えば、特許文献１参照）。【０００３】
ところが、裏打ち５１がメタルフリーであるオールセラミック歯科修復物（図５）は、裏打ち４１が金属製である歯科修復物（図４）と比べて割れやすいという欠点がある。そこで、口腔内での強い咬合力に耐えることができる高強度型のオールセラミック歯科修復物の開発が求められ、研究が進められてきた。その結果、特殊技術（例えば、ノーベルバイオケア社のプロセラシステム）により作製された高強度の酸化アルミニウムセラミックスからなる裏打ち５１を用いた歯科修復物や、破壊の原因となる亀裂の伝播を緩和する特異なメカニズムを有する高強度の酸化ジルコニウムセラミックスからなる裏打ち５１を用いた歯科修復物の臨床応用が欧米を中心に急速に進んでいる。酸化アルミニウムセラミックスや酸化ジルコニウムセラミックスは白色で割れにくい。さらに、酸化アルミニウムセラミックスや酸化ジルコニウムセラミックスからなる裏打ちは、歯科用ＣＡＤ／ＣＡＭシステムで歯型模型をスキャンすることによって作製することができる。【０００４】
上記歯科用ＣＡＤ／ＣＡＭシステムは、ＣＡＤデータに合わせて、削り出しをするＮＣ（数値制御加工機）を操作して、実際の「モノ作り」まで行うという発想のものであり、「画面操作ＣＡＤ型」、「ならい加工型」、「ロボット自動型」、「ネットワーク型」等の方式に分けられる。【０００５】
また、現在、裏打ち５１が酸化アルミニウムセラミックスからなる歯科修復物が主流であるが、酸化ジルコニウムセラミックスとしてのセルコンベース（デンツプライ三金製）が平成１４年１０月２１日に栃木県知事の認可を受け、期限が切れ次第、厚生労働大臣認可に変更されると共に、酸化ジルコニウムセラミックスは酸化アルミニウムセラミックスよりも化学的安定性が高く経時的劣化が小さいため、今後、酸化ジルコニウムセラミックスが裏打ち５１として多用されるものと考えられている。【０００６】
しかしながら、酸化ジルコニウムセラミックスは加工しにくく、土台５３に対する所望の適合精度を得ることができずに隙間５４が形成されてしまうことがある。具体的には、裏打ち５１の土台５３に対する必要な適合精度が１０〜２０μｍレベルであるのに対して、歯科用ＣＡＤ／ＣＡＭ技術によって作製した酸化ジルコニウムセラミックスからなる裏打ち５１の土台５３に対する適合精度は、少なくとも５０〜６０μｍレベルである。【０００７】
また、裏打ち５１と土台５３とを接着する歯科用接着剤は、金属や酸化アルミニウムセラミックスに対しては高い接着性を発現するものの、化学的安定性の高い酸化ジルコニウムセラミックスに対しては高い接着性を発現しないため、酸化ジルコニウムセラミックスからなる裏打ち５１と土台５３との接着強度は低い。【０００８】
【特許文献１】特開２００１−１４９３８５号公報
【発明の開示】
【０００９】
本発明は、かかる現状に鑑みてなされたものであり、従来における前記諸問題を解決し、以下の目的を達成することを課題とする。即ち、本発明は、土台に対する適合性及び接着性を向上することができる歯科修復物及びその効率的な製造方法、並びに歯科修復物用の陶材ペーストを提供することを目的とする。
【００１０】
本発明者は、上記課題を解決すべく鋭意検討を行なった結果、酸化ジルコニウムセラミックスフレームの内面上に焼成により陶材層を形成させることにより、酸化ジルコニウムセラミックスからなる裏打ち５１と土台５３との接着強度を顕著に高めると供に、裏打ち５１の土台５３に対する適合精度を、同時に高めることにも成功した。
これまで酸化ジルコニウムセラミックスからなる裏打ち５１と土台５３との接着強度を高めるための工夫としては、主として酸化ジルコニウムセラミックスに対する接着剤の開発に主眼が置かれ、例えば、株式会社松風製のレジンセメント「レジセム」とホスホン酸モノマー配合の高強度セラミックス専用プライマー「ＡＺプライマー」とのセットなどがある。一方で、フレーム内面処理を対象とするものとして、フレームにシリカコーティングされたアルミナ粒子を衝突させ、その内面にシランカップリング剤と反応可能な層（シリケート層）を形成させることで接着強度を高める方法（３ＭＴＭＥＳＰＥ社ロカテックＴＭシステム）も開発されている。
しかしながら、本発明のように、酸化ジルコニウムセラミックスフレームの内面上の大部分もしくは全体に陶材層を焼成にて形成させるという方法はなく、かかる創意工夫は、本発明者により独創的な発想である。
前記課題を解決するための手段としては、より具体的には、以下の通りである。
＜１＞  高強度セラミックスフレームと、少なくとも、前記セラミックスフレームの内面上に形成され、口腔内の支台歯の外面上に歯科用接着剤により接着させることができる陶材層とを備えることを特徴とする歯科修復物である。
該＜１＞においては、セラミックスフレームの内表面上に、口腔内の支台歯と極めて適合性及び接着性が高い陶材層が形成されているので、歯科修復物の支台歯に対する適合性及び接着性が向上する。
＜２＞  高強度セラミックスフレームが酸化ジルコニウムセラミックスからなる、前記＜１＞に記載の歯科用修復物である。
＜３＞  陶材層が、セラミックスフレームに焼付け可能な材料からなる前記＜１＞から＜２＞のいずれかに記載の歯科修復物である。
＜４＞  陶材層が、無機酸化物からなる前記＜１＞から＜３＞のいずれかに記載の歯科修復物である。
＜５＞  陶材層が、ＳｉＯ２、Ａｌ２Ｏ３、ＺｒＯ２、ＴｉＯ２、及びＳｎＯ２の少なくとも１つを含む前記＜１＞から＜４＞のいずれかに記載の歯科修復物である。
＜６＞  陶材層が、主としてアルミノシリケートガラスからなる前記＜１＞から＜５＞のいずれかに記載の歯科修復物である。
＜７＞  陶材層の歯科用接着剤との接着面が、シランカップリング処理されている前記＜１＞から＜６＞のいずれかに記載の歯科修復物である。
＜８＞  陶材層が、支台歯との歯科用接着剤による接着強度を１５ＭＰａ以上にさせることができるものである、前記＜１＞から＜７＞のいずれかに記載の歯科修復物である。
＜９＞  前記セラミックスフレームの外面上に形成された他の陶材層をも有する、前記＜１＞から＜８＞のいずれかに記載の歯科修復物である。
＜１０＞  口腔内の支台歯の外面上に歯科用接着剤により接着される歯科修復物の製造方法であって、支台歯に適合した内面を有するセラミックスフレームを形成する形成工程と、前記セラミックスフレームの内面上に陶材層のペーストを塗布して焼き付ける焼付工程とを含むことを特徴とする歯科修復物の製造方法である。
該＜１０＞においては、形成工程において支台歯に適合した内面を有するセラミックスフレームが形成され、焼付工程においてセラミックスフレームの内面上に陶材層のペーストが塗布されて焼き付けられる。その結果、セラミックスフレームの内面上に、口腔内の支台歯と極めて適合性及び接着性が高い陶材層が形成され、支台歯に対する適合性及び接着性に優れた歯科修復物が得られる。
＜１１＞  陶材層の歯科用接着剤との接着面にシランカップリング処理するシランカップリング処理工程をさらに含む前記＜１０＞に記載の歯科修復物の製造方法である。
該＜１１＞においては、シランカップリング処理工程において陶材層の内面がシランカップリング処理される。その結果、支台歯に対する接着性に優れた歯科修復物が得られる。
＜１２＞  焼付工程において、陶材層のペーストを塗布した後に、前記陶材層のペーストの内面に耐火模型を挿入して焼き付ける前記＜１０＞から＜１１＞のいずれかに記載の歯科修復物の製造方法である。
該＜１２＞においては、焼付工程において陶材層のペーストが塗布された後に、前記陶材層のペーストの内面に耐火模型が挿入されて焼き付けられる。その結果、陶材層には耐火模型との接触により耐火模型の形状が転写されるので、支台歯に対する適合性に優れた歯科修復物が得られる。
＜１３＞  さらに、前記セラミックスフレームの外面上に陶材層のペーストを塗布して焼き付ける焼付工程を含む、前記＜１０＞から＜１２＞のいずれかに記載の歯科修復物の製造方法である。
＜１４＞  前記セラミックスフレームの内面上に塗布して焼き付ける陶材層のペーストを構成する物質の粒径が、前記セラミックスフレームの外面上に塗布して焼き付ける陶材層のペーストを構成する物質の粒径よりも小さい、前記＜１３＞に記載の歯科修復物の製造方法である。
＜１５＞  前記セラミックスフレームの内面上に塗布して焼き付ける陶材層のペーストの流動性が、前記セラミックスフレームの外面上に塗布して焼き付ける陶材層のペーストと同程度またはそれよりも高いものである、前記＜１３＞から＜１４＞のいずれかに記載の歯科修復物の製造方法である。
＜１６＞  歯科修復物における被塗布対象面上に塗布され、該被塗布対象面上に陶材層を形成するのに用いられ、主としてアルミノシリケートガラスからなることを特徴とする歯科修復物用の陶材ペーストである。
＜１７＞  被塗布対象面は、セラミックスフレームの内面を含む前記＜１６＞に記載の歯科修復物用の陶材ペーストである。
【００１１】
本発明によると、支台歯（土台）に対する適合性及び接着性が向上した歯科修復物及びその製造方法、並びに歯科修復物用の陶材ペーストを提供することができる。
【図面の簡単な説明】
【００１２】
【図１】図１は、本発明の歯科修復物の一例を示す断面図である。
【図２Ａ】図２Ａは、本発明の歯科修復物の製造方法の一例を示す図であって、酸化ジルコニウムセラミックスフレームの内面に第２の陶材層のペーストを塗布する工程を示す図である。
【図２Ｂ】図２Ｂは、本発明の歯科修復物の製造方法の一例を示す図であって、第２の陶材層のペーストの内面に模型を挿入する工程を示す図である。
【図３】図３は、歯科用接着剤としてパナビアフルオロセメント及びスーパーボンドＣ＆Ｂを用いた場合の引張り接着試験の結果を示す図である。
【図４】図４は、従来の歯科修復物の一例を示す断面図である。
【図５】図５は、従来の歯科修復物の他の例を示す断面図である。
【発明を実施するための最良の形態】
【００１３】
（歯科修復物）
本発明の歯科修復物は、高い破折強度を有するセラミックスフレームと、少なくとも、前記セラミックスフレームの内面上に形成され、口腔内の土台の外面上に歯科用接着剤により接着させることができる陶材層とを備えてなる。さらに、前記セラミックスフレームの外面上に形成された陶材層を備えていてもよい。例えば、歯科修復物は、図１に示すように、裏打ちとしての酸化ジルコニウムセラミックスフレーム１１と、酸化ジルコニウムセラミックスフレーム１１の外面上に形成された陶材層１２と、酸化ジルコニウムセラミックスフレーム１１の内面上に形成され、口腔内の支台歯（土台）１３の外面上に歯科用接着剤（不図示）により接着される陶材層１４と、その他の層とを備える。【００１４】
−セラミックスフレーム−
本発明に用いるセラミックスフレームは、歯科用修復物の耐久性の観点から高強度を有するものが用いられる。高強度とは、高い破折強度を指し、好ましくは、破折強度が５００ＭＰａ以上であり、好ましくは１，０００ＭＰａ以上のものである。このようなセラミックスフレームの代表は、酸化ジルコニウムセラミックスフレームである。破折強度は、文献（名和正弘、中本彰一、山崎圭一他：ＣｅＯ２安定化正方晶ジルコニア／Ａｌ２Ｏ３ナノ複合材料の作製と機械的特性．粉末および粉末治金，４３：４１５〜４２０，１９９６．、名和正弘、新原皓一：新しい双方向ナノ構造を持つ耐衝撃性に優れたセリア系ジルコニアナノ複合セラミックスの開発．セラミックス，３４（５）：３９３〜３９６，１９９９．）に記載の方法により評価することができる。また、酸化ジルコニウムセラミックスフレーム１１は、本発明の歯科修復物を加熱を経て形成する過程における、陶材層１４（フレーム内面用）、陶材層１２（フレーム外面用）、模型２２（耐火模型を用いる場合）との適合性の観点から、適切な熱膨張係数を有する必要がある。例えば、本発明において好適に用いられるイットリア安定化正方晶ジルコニア多結晶（Ｙ−ＴＺＰ）（セルコンベース、デンツプライ三金株式会社製）からなり、熱膨張係数（ＣＴＥ）が１０．５×１０−６（／Ｋ）である。【００１５】
前記セルコンベースは、ジルコニウムジオキサイド（Ｚｉｒｃｏｎｉｕｍ  Ｄｉｏｘｉｄｅ）、イットリウムトリオキサイド（Ｙｔｔｒｉｕｍ  Ｔｒｉｏｘｉｄｅ）、ハフニウムジオキサイド（Ｈａｆｎｉｕｍ  Ｄｉｏｘｉｄｅ）からなる。【００１６】
酸化ジルコニウムセラミックスフレーム１１の内面には、耐水研磨紙等による研削やサンドブラスト処理がなされていることが好ましい。耐水研磨紙等による研削やサンドブラスト処理によりアンカー効果が得られて、酸化ジルコニウムセラミックスフレーム１１と陶材層１４との接着強度が向上する。本発明の歯科用修復物において、酸化ジルコニウムセラミックスフレーム１１の外面上に陶材層１２を備えた形態とする場合には、酸化ジルコニウムセラミックスフレーム１１の外面も、同様に、耐水研磨紙等による研削やサンドブラスト処理がなされていることが好ましい。なお、一般臨床では、通常、ダイヤモンド、カーバイトバーにより形成された面にサンドブラスト処理を施す。ここで、酸化ジルコニウムセラミックスフレーム１１の内面に研削やサンドブラスト処理を行わなかった場合、第２の陶材層１４の剥離が認められることがある。【００１７】
なお、セラミックスフレームとしては、酸化ジルコニウムセラミックスフレームよりは破折強度は低いものの、ガラスセラミックスフレームなどより高い破折強度を有する酸化アルミニウムセラミックスフレームを用いることも可能である。ただし、酸化アルミニウムセラミックスフレームは、酸化ジルコニウムセラミックスフレームよりも接着剤と接着性が高いため、陶材を内面上に塗布することにより接着剤とフレームとの間の接着強度の向上という目的からは、酸化ジルコニウムセラミックスフレームと比較すると本発明による効果が低いと言える。これら観点から、本発明におけるセラミックスフレームとしては、酸化ジルコニウムセラミックスフレームが最も好ましい。【００１８】
−陶材層（フレーム内面用）−
酸化ジルコニウムセラミックスフレーム１１の内面側に形成された陶材層１４は、酸化ジルコニウムセラミックスフレームと接着剤との間に介在させることにより、酸化ジルコニウムセラミックスフレームと接着剤とを接着させることができるものである。裏打ち５１と土台５３とを接着する歯科用接着剤は、化学的安定性の高い酸化ジルコニウムセラミックスに対しては高い接着性を発現しないため、酸化ジルコニウムセラミックスからなる裏打ち５１と土台５３との接着強度は低いことが従来の問題であったが、陶材層１４を設けることにより、接着強度を顕著に高めることが可能となった。従って、陶剤層は、好ましくは、支台歯との歯科用接着剤による接着強度を１５ＭＰａ以上にさせることができるものであり、さらに好ましくは２０ＭＰａ以上にさせることができるものである。接着強度は、本発明の実施例に記載の引張り接着試験により評価することが可能である。陶材層１４は、クラウンの外面上に現れるものではないため、フレーム外面用の陶材層１２ほどの審美性は、必ずしも要請されない。陶材層１４は、主としてアルミノシリケートガラスからなることが好ましく、熱膨張係数（ＣＴＥ）が６．０×１０−６〜１０．５×１０−６（／Ｋ）であることが好ましい。【００１９】
陶材層１４の成分は、酸化ジルコニウムセラミックスフレーム１１に焼き付くような熱膨張、収縮率を有する材料であれば、アルミノシリケートガラス以外であってもよい。ここで、一般的な陶材は、無機酸化物からなり、例えば、主成分としてＳｉＯ２、Ａｌ２Ｏ３を含み、添加物としてＺｒＯ２、ＴｉＯ２、ＳｎＯ２を含む。【００２０】
上記陶材層１４の具体例としては、ノリタケ機材株式会社製の「セラビアン」、株式会社松風製の「ヴィンテージ  ＡＬ」及び「ヴィンテージ  ＺＲ」、ノーベルバイオケア社製の「ノーベルロンド」、デンツプライ三金株式会社製の「セルコンセラムＳ」等が挙げられるが、これらに制限されるものではない。【００２１】
上記「セラビアン」は、マージン陶材、シェードベース陶材、ボディ陶材、エナメル陶材、トランスルーセント陶材、歯冠色陶材等で構成され、成分がカリ・アルミノシリケートガラス及び無機顔料であり、性状が粉末状である。【００２２】
「セラビアン」の物理的性質を表１に示す。【００２３】
【表１】
2008023775.tif 000003
【００２４】
また、上記「ヴィンテージ  ＡＬ」は、オペークライナー陶材、マージン陶材、ボディー陶材、サービカルトランス陶材、及びコレクション陶材で構成される。【００２５】
オペークライナー陶材は、成分がアルミノけい酸ガラス、着色ガラス、グリセリン、プロピレングリコール等であり、性状がペースト状である。【００２６】
マージン陶材、ボディー陶材、サービカルトランス陶材、及びコレクション陶材は、成分がアルミノけい酸ガラス、着色ガラス等であり、性状が粉末状である。【００２７】
「ヴィンテージ  ＡＬ」の物理的性質を表２に示す。【００２８】
【表２】
2008023775.tif 000004
【００２９】
また、上記「ヴィンテージ  ＺＲ」は、オペークライナー陶材、マージン陶材、ボディー陶材、サービカルトランス陶材、及びコレクション陶材で構成される。【００３０】
オペークライナー陶材は、成分がアルミノけい酸ガラス、着色ガラス、グリセリン、プロピレングリコール等であり、性状がペースト状である。【００３１】
マージン陶材、ボディー陶材、サービカルトランス陶材、及びコレクション陶材は、成分がアルミノけい酸ガラス、着色ガラス等であり、性状が粉末状である。【００３２】
「ヴィンテージ  ＺＲ」の物理的性質を表３に示す。【００３３】
【表３】
2008023775.tif 000005
【００３４】
陶材層１４の厚みは、酸化ジルコニウムセラミックスフレーム１１と支台歯（土台）１３との間隙を補償するものであるので、少なくとも数十μｍ（５０μｍ〜６０μｍ）あることが好ましい。即ち、陶材層１４の厚みは、酸化ジルコニウムセラミックスフレーム１１と支台歯（土台）１３との間隙の大きさによって決定されるものであり、この間隙は症例によって異なる。なお、支台歯（土台）１３と陶材層１４との間隙は歯科用接着剤により補償される。【００３５】
また、酸化ジルコニウムセラミックスフレーム１１と支台歯（土台）１３との間隙を補う役割を果たす陶材層１４は、酸化ジルコニウムセラミックスフレーム１１の内面全体に形成されることが好ましいが、支台歯（土台）１３との接着に必要な面積が得られれば、酸化ジルコニウムセラミックスフレーム１１の内面の一部に形成されていてもよい。【００３６】
例えば、支台歯（土台）１３のマージン（辺縁）部分に相当する酸化ジルコニウムセラ
ミックスフレーム１１の辺縁を歯科用ＣＡＤ−ＣＡＭシステムで削り、その削った部分を
陶材層１４で覆うこともできる。【００３７】
また、陶材層１４の内面には、シランカップリング処理がなされていることが好ましい。このシランカップリング処理に用いられるシランカップリング剤は、一般的にＲ−Ｓｉ−Ｘ３の構造を有する化合物であり、Ｘはメトキシ基（−ＯＣＨ３）等のアルコキシ基で、これを加水分解することによりシラノール基（Ｓｉ−ＯＨ）になる。このシラノール基が陶材層１４に存在するシラノール基と水素結合や脱水縮合等の反応を起こして、安定なシロキサン結合（Ｓｉ−Ｏ−Ｓｉ）を形成して陶材層１４の表面に疎水性の被膜を形成する。一方、Ｒは歯科用接着剤と結合可能な有機官能グループである。【００３８】
上記シランカップリング剤の具体例としては、γ―メタクリロキシプロピルトリメトキシシラン、ビニルトリクロロシラン、ビニルトリエトキシシラン等が挙げられる。【００３９】
−陶材層（フレーム外面用）−
フレーム外面用の陶材層１２は、フレーム内面用の陶材層１４と同様に、酸化ジルコニウムセラミックスフレームとの接着性が要求されるが、その機能上、フレーム内面用の陶材層１４と異なり、接着剤との接着性は必ずしも要求されない。クラウンの外面を陶材層１２で形成させる場合には、審美性も重要な要素となりうる。酸化ジルコニウムセラミックスフレーム１１の外面側に形成された陶材層１２には、当業者において、通常、使用されている陶材を用いることができる。【００４０】
−その他の層−
酸化ジルコニウムセラミックスフレーム１１、陶材層１２、及び陶材層１４の各層間には、必要に応じてその他の層が形成されていてもよい。ここで、その他の層としては、色調を整えるために用いられる陶材があり、例えば、トランス陶材、内部ステイン陶材、ステイン陶材、サービカル陶材、エナメル陶材等が挙げられる。しかし、これらの陶材は、メーカーごとに称呼が異なり、例えば、株式会社松風製の「ヴィンテージ  ＡＬ」及び「ヴィンテージ  ＺＲ」では、マージン陶材、ボディー陶材、サービカルトランス陶材、及びコレクション陶材が相当する。【００４１】
−歯科用接着剤−
フレーム内面用の陶材層１４と土台１３との間に介装される歯科用接着剤としては、例えば、パナビアフルオロセメント（ＰＦ、クラレメディカル製）やスーパーボンドＣ＆Ｂ（ＳＢ、サンメディカル製）等が挙げられる。【００４２】
（歯科修復物の製造方法）
本発明の歯科修復物は、図２Ａに示すように、例えば、支台歯（土台）１３に適合した内面を有する酸化ジルコニウムセラミックスフレーム１１を形成し（形成工程）、酸化ジルコニウムセラミックスフレーム１１の内面上に陶材層１４のペーストを塗布して焼き付けることによって作製される。さらに、前記焼付工程の前あるいは後に、酸化ジルコニウムセラミックスフレーム１１の外面上に陶材層１２のペーストを塗布して焼き付ける工程を含んでも良い。【００４３】
なお、上記焼付工程は、１回の焼付工程からなっていてもよく、また複数の焼付工程からなっていてもよい。【００４４】
−形成工程−
形成工程は、例えば、歯科用ＣＡＤ／ＣＡＭシステムで歯型模型の形状をスキャンし、このスキャンした歯型模型の形状に基づいて、口腔外で、支台歯（土台）１３に適合した内面を有する酸化ジルコニウムセラミックスフレーム１１を作製する工程である。【００４５】
−フレーム内面への陶材の焼付工程−
この焼付工程は、例えば、酸化ジルコニウムセラミックスフレーム１１の内面に陶材層１４のペーストを塗布して焼き付ける工程であるが、例えば、以下のように行われる。【００４６】
まず、焼成炉を４５０℃（開始温度）に設定する。次に、酸化ジルコニウムセラミックスフレーム１１の内面に陶材層１４のペーストを塗布し、十分に自然乾燥した後、焼成（開始温度で１２０〜１８０秒間係留（予備乾燥）後、真空状態（１．３〜８．０ｋＰａ）で６０℃／分にて８４０℃まで昇温し、６０秒間係留後、開始温度まで冷却する）する。なお、陶材ペーストの粘性の違いにより、開始温度は、好ましくは、４００℃から７００℃の範囲で、また、焼成温度は、好ましくは、８００℃から１１００℃の範囲で、適宜調整することができる。【００４７】
上記焼付工程において、酸化ジルコニウムセラミックスフレーム１１の内側に塗布した陶材層１４のペーストの内側に模型２２（図２Ｂ）を挿入して押し当てて、模型２２の形状を陶材層１４のペーストに転写し、転写後に模型２２を取り外し、その後焼き付ける。ここで、陶材層１４のペーストを塗布した後に、陶材層１４の内面に耐火模型を挿入して焼き付けて、焼付け後に耐火模型を取り外してもよい。このように、模型２２として耐火模型を用いることにより、歯科修復物の土台１３に対する適合性をさらに向上することができる。【００４８】
また、耐火模型の熱膨張係数を小さくすることにより、焼き付け時における耐火模型の熱膨張を抑制することができ、もって耐火模型の熱膨張による陶材層１４の変形を抑制して、歯科修復物の土台１３に対する適合性をさらに向上することができる。【００４９】
陶材層１４のペーストにおけるアルミノシリケートガラスの粒径が、フレーム外面に対する陶材層１２のペーストにおけるアルミノシリケートガラスの粒径よりも小さいことが好ましい。これにより、陶材層１４のペーストの流動性（粘度）を、陶材層１２のペーストの流動性よりも高くすることができ、もって、陶材層１４の厚さの調節を容易にすることができる。本発明においては、陶材層１４のペーストの流動性（粘度）は、陶材層１２のペーストと同程度またはそれより高いことが好ましい。【００５０】
また、陶材層１４のペーストにおける溶媒成分の質量％を調節するのが好ましい。これにより、陶材層１４のペーストの焼付工程における熱収縮率を調節して、酸化ジルコニウムセラミックスフレーム１１の焼付工程における熱収縮率との差を小さくすることができ、もって土台１３との適合性をさらに向上することができる。【００５１】
−フレーム外面への陶材の焼付工程−
この焼付工程は、例えば、酸化ジルコニウムセラミックスフレーム１１の外面上に陶材層１２のペーストを塗布して焼き付ける工程である。この焼付工程は、当業者において、通常、用いられる工程を利用することができる。例えば、陶材層１２の材質によって以下のように焼付工程として異なる工程を用いることができる。【００５２】
（１）陶材層１２が「セラビアン」である場合【００５３】
陶材層１２が上述した「セラビアン」である場合は、例えば、以下のように焼付工程を行う。【００５４】
酸化ジルコニウムセラミックスフレーム１１の支台歯（土台）１３に対する適合状態を確認した後、マージン陶材の築盛部分を削合し、調整の終了した酸化ジルコニウムセラミックスフレーム１１を、約１０分間超音波洗浄し、支台歯（土台）１３のマージン部付近に石膏硬化材を塗布し乾燥した後、マジックセパレーター（ノリタケ機材株式会社製）を一層塗布する。次に、マージン陶材をマジックフォーマー（ノリタケ機材株式会社製）で練和し、焼成する。次に、酸化ジルコニウムセラミックスフレーム１１と陶材との焼付け強度を高めるため、フォーミングリキッドで練和したシェードベース陶材を、マージン陶材を焼成した酸化ジルコニウムセラミックスフレーム１１表面に薄く一層塗布し、焼成する。次に、シェードベース陶材を酸化ジルコニウムセラミックスフレーム１１全体に築盛し、焼成する。次に、ボディ陶材で歯冠外形を形成し、必要に応じ歯頚部にはボディ陶材とサービカル陶材を混合したものを築盛し、隣接面、唇側面をカットバックした後、指状構造を付与し、エナメル陶材を築盛し、焼成収縮分を補償するようにトランスルーセント陶材を目標とする歯冠外形に対して１０％程度大きく全体に築盛し、歯冠色陶材を焼成する。次に、形態修正を行い洗浄後、グレーズ焼成を行う。【００５５】
（２）陶材層１２が「ヴィンテージ  ＡＬ」又は「ヴィンテージ  ＺＲ」である場合【００５６】
陶材層１２が上述した「ヴィンテージ  ＡＬ」又は「ヴィンテージ  ＺＲ」である場合は、例えば、以下のように焼付工程を行う。【００５７】
酸化ジルコニウムセラミックスフレーム１１に対して、研削材を用いた調整及び色調の安定化を図るための焼成（６５０℃から１，０００〜１，０５０℃まで大気状態で昇温し、５分間係留後、炉外で冷却）等の前処理を必要に応じて行う。次に、支台歯（土台）１３のマージン部付近に、マージン分離材を塗布し、酸化ジルコニウムセラミックスフレーム１１の上に、マージン陶材の中から必要な色調の陶材を選び、蒸留水又はヴィンテージＣＰＭモデリングリキッド（株式会社松風製）を加え、クレーム状に練り、マージン部に築盛し、支台歯（土台）１３上で濃縮（コンデンス）しながら水分を除いた後、焼成（６５０℃から９６０〜１，０５０℃まで真空状態（１．３〜８．０ｋＰａ）で昇温し、０〜６０秒間係留後、炉外で冷却）する。次に、マージン陶材を含む酸化ジルコニウムセラミックスフレーム１１の表面に、オペークライナー陶材の中から必要な色調の陶材を選び、薄く塗布した後、焼成（４５０〜５００℃から９２０〜９４０℃まで真空状態（１．３〜８．０ｋＰａ）で昇温し、３０〜６０秒間係留後、炉外で冷却）する。次に、オペークライナー陶材を焼成した酸化ジルコニウムセラミックスフレーム１１上に、ボディー陶材及びサービカルトランス陶材の中から必要な色調の陶材を選び、蒸留水又はヴィンテージ  モデリングリキッド（株式会社松風製）を加え、クリーム状に練り、歯型に築盛し、濃縮（コンデンス）しながら水分を除いた後、焼成（６５０℃から９００〜９２０℃まで真空状態（１．３〜８．０ｋＰａ）で昇温し、３０〜６０秒間係留後、炉外で冷却）する。次に、焼成物の形態を修正し、水洗、乾燥し、セルフグレーズ焼成（６５０℃から９００〜９２０℃まで大気状態で昇温し、０〜３０秒間係留後、炉外で冷却）する。形態修正完了後、不足部分の修正が必要な場合、コレクション陶材に蒸留水又はヴィンテージ  モデリングリキッド（株式会社松風製）を加えクリーム状に練り、必要量を追加築盛し、焼成（６５０℃から８６０〜８８０℃まで真空状態（１．３〜８．０ｋＰａ）で昇温し、３０〜６０秒間係留後、炉外で冷却）した後、研磨仕上げする。また、セルフグレーズ後に不足部分の修正が必要な場合、コレクション陶材に蒸留水又はヴィンテージ  モデリングリキッド（株式会社松風製）を加え、クリーム状に練り、必要量を追加築盛し、焼成（６５０℃から８６０〜８８０℃まで真空状態（１．３〜８．０ｋＰａ）で昇温し、３０〜６０秒間係留後、炉外で冷却）する。
【実施例】
【００５８】
（実験例）
酸化ジルコニウムセラミックス（ジルコニア）表面に陶材焼成処理を行い、歯科用接着剤（レジンセメント）のジルコニアに対する接着への効果について検討すべく、以下の実験を行った。【００５９】
まず、ジルコニアとして、イットリア安定化正方晶ジルコニア多結晶（Ｙ−ＴＺＰ）（セルコンベース、デンツプライ三金株式会社製）（以下、「ジルコニア（セルコン）」という）と、上記「ジルコニア（セルコン）」の表面に専用陶材（セルコンセラムＳ、デンツプライ三金株式会社製）を焼成したもの（以下、「ジルコニア＋セルコンセラム」という）とを準備した。【００６０】
ここで、セルコンベースは、ジルコニウムジオキサイド（Ｚｉｒｃｏｎｉｕｍ  Ｄｉｏｘｉｄｅ）、イットリウムトリオキサイド（Ｙｔｔｒｉｕｍ  Ｔｒｉｏｘｉｄｅ）、ハフニウムジオキサイド（Ｈａｆｎｉｕｍ  Ｄｉｏｘｉｄｅ）からなる。【００６１】
「ジルコニア（セルコン）」については、ジルコニア表面を＃６００耐水研磨紙にて研削し、サンドブラスト処理した後、直径４ｍｍの穴を開けた両面テープにて被接着面を規定した。【００６２】
また、「ジルコニア＋セルコンセラム」については、ジルコニア表面を＃６００耐水研磨紙にて研削し、セラコンセラムＳを焼き付け、サンドブラスト処理した後、直径４ｍｍの穴を開けた両面テープにて被接着面を規定した。【００６３】
歯科用接着剤としては、パナビアフルオロセメント（ＰＦ、クラレメディカル製）とスーパーボンドＣ＆Ｂ（ＳＢ、サンメディカル製）を用いた。【００６４】
上記歯科用接着剤を塗布する前に、両面テープにて規定した被接着面に対してシランカップリング処理を行った。パナビアフルオロセメントを歯科用接着剤として用いた場合には、メガボンドプライマー及びポーセレンボンドアクチベーターをシランカップリング処理剤として用い、スーパーボンドＣ＆Ｂを歯科用接着剤として用いた場合には、ポーセレンライナーＭをシランカップリング処理剤として用いた。【００６５】
その後、引張り試験用ステンレスロッドを植立し、試料を３７℃水中に２４時間保管後、万能試験器（オートグラフ  ＡＧ５００Ｂ、島津製作所製）を用い、クロスヘッドスピード１ｍｍ／ｍｉｎにて引張り接着強度を測定した。得られた結果は、３ｗａｙ  ＡＮＯＶＡとＤｕｎｎｅｔｔ’ｓ  Ｔ３  ｔｅｓｔを用い、危険率（有意水準）５％にて測定した。さらに、破断面の形態を観察し、破断面の形態についてＭａｎｎ−Ｗｈｉｔｎｅｙ  Ｕ  ｔｅｓｔを用いて危険率１％にて検定した。この破断面の形態の検定結果としては、被着面が陶材の場合も、被着面がジルコニアの場合も、破断面の形態は界面破壊が最も多く、次いで、界面破壊と接着性レジンセメントの凝集破壊との混合破壊が多かった。なお、ジルコニアと第２の陶材層１４との間では破壊は認められなかった。【００６６】
引張り接着試験結果を図３に示す。いずれの歯科用接着剤を用いた場合でも、「ジルコニア（セルコン）」よりも「ジルコニア＋セルコンセラム」の方が、接着強度の向上が認められた。【００６７】
以上より、酸化ジルコニウムセラミックス（ジルコニア）表面に専用陶材を焼成することによって、歯科用接着剤（レジンセメント）との接着強度を向上することができることが分かった。
【産業上の利用可能性】
【００６８】
本発明の歯科修復物は、支台歯（土台）に対する適合性及び接着性が向上して、現在まで一歯に限られていたオールセラミック修復を複数歯（ブリッジ）にも応用することが可能になった。
【図１】
2008023775.tif 000006
【図２Ａ】
2008023775.tif 000007
【図２Ｂ】
2008023775.tif 000008
【図３】
2008023775.tif 000009
【図４】
2008023775.tif 000010
【図５】
2008023775.tif 000011
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
高強度セラミックスフレームと、少なくとも、前記セラミックスフレームの内面上に形成され、口腔内の支台歯の外面上に歯科用接着剤により接着させることができる陶材層とを備えることを特徴とする歯科修復物。
【請求項２】
高強度セラミックスフレームが酸化ジルコニウムセラミックスからなる、請求の範囲第１項に記載の歯科用修復物。
【請求項３】
陶材層が、セラミックスフレームに焼付け可能な材料からなる請求の範囲第１項から第２項のいずれかに記載の歯科修復物。
【請求項４】
陶材層が、無機酸化物からなる請求の範囲第１項から第３項のいずれかに記載の歯科修復物。
【請求項５】
陶材層が、ＳｉＯ２、Ａｌ２Ｏ３、ＺｒＯ２、ＴｉＯ２、及びＳｎＯ２の少なくとも１つを含む請求の範囲第１項から第４項のいずれかに記載の歯科修復物。
【請求項６】
陶材層が、主としてアルミノシリケートガラスからなる請求の範囲第１項から第５項のいずれかに記載の歯科修復物。
【請求項７】
陶材層の歯科用接着剤との接着面が、シランカップリング処理されている請求の範囲第１項から第６項のいずれかに記載の歯科修復物。
【請求項８】
陶材層が、支台歯との歯科用接着剤による接着強度を１５ＭＰａ以上にさせることができるものである、請求の範囲第１項から第７項のいずれかに記載の歯科修復物。
【請求項９】
前記セラミックスフレームの外面上に形成された他の陶材層をも有する、請求の範囲第１項から第８項のいずれかに記載の歯科修復物。
【請求項１０】
陶材層が、セラミックスフレームの内面上に陶材層のペーストを塗布して焼き付けられた形態を有するものである、請求項１から９のいずれかに記載の歯科修復物。
【請求項１１】
口腔内の支台歯の外面上に歯科用接着剤により接着される歯科修復物の製造方法であって、支台歯に適合した内面を有するセラミックスフレームを形成する形成工程と、前記セラミックスフレームの内面上に陶材層のペーストを塗布して焼き付ける焼付工程とを含むことを特徴とする歯科修復物の製造方法。
【請求項１２】
陶材層の歯科用接着剤との接着面にシランカップリング処理するシランカップリング処理工程をさらに含む請求の範囲第１１項に記載の歯科修復物の製造方法。
【請求項１３】
焼付工程において、陶材層のペーストを塗布した後に、前記陶材層のペーストの内面に耐火模型を挿入して焼き付ける請求の範囲第１１項から第１２項のいずれかに記載の歯科修復物の製造方法。
【請求項１４】
さらに、前記セラミックスフレームの外面上に陶材層のペーストを塗布して焼き付ける焼付工程を含む、請求の範囲第１１項から第１３項のいずれかに記載の歯科修復物の製造方法。
【請求項１５】
前記セラミックスフレームの内面上に塗布して焼き付ける陶材層のペーストを構成する物質の粒径が、前記セラミックスフレームの外面上に塗布して焼き付ける陶材層のペーストを構成する物質の粒径よりも小さい、請求の範囲第１４項に記載の歯科修復物の製造方法。
【請求項１６】
前記セラミックスフレームの内面上に塗布して焼き付ける陶材層のペーストの流動性が、前記セラミックスフレームの外面上に塗布して焼き付ける陶材層のペーストと同程度またはそれよりも高いものである、請求の範囲第１４項から第１５項のいずれかに記載の歯科修復物の製造方法。
【請求項１７】
歯科修復物における被塗布対象面上に塗布され、該被塗布対象面上に陶材層を形成するのに用いられ、主としてアルミノシリケートガラスからなることを特徴とする歯科修復物用の陶材ペースト。
【請求項１８】
被塗布対象面は、セラミックスフレームの内面を含む請求の範囲第１７項に記載の歯科修復物用の陶材ペースト。
【請求項１９】
セラミックスフレームの内面上に陶材層のペーストを塗布して焼き付けられることによって、陶材層を形成するのに用いられる、請求の範囲第１７項から第１８項に記載の陶材ペースト。
【請求項２０】
請求の範囲第１７項から第１９項に記載の陶材ペーストと、前記陶材層のペーストの内面に挿入する耐火模型とを含む、請求の範囲第１１項から第１６項に記載の歯科修復物の製造方法に用いるためのキット。
【国際調査報告】
2008023775.tif 000012
2008023775.tif 000013
2008023775.tif 000014
2008023775.tif 000015